(57)【要約】【課題】不安定な現象を抑制できる半導体基板の製造方法を提供すること。【解決手段】ＳｉＣ基板の上面における３５０ｎｍ以上かつ７２０ｎｍ以下の波長を有する光に対する第１の反射率を測定する工程（Ｓ１０）と、前記第１の反射率を測定した後、ＭＯＣＶＤ法を用い前記ＳｉＣ基板上にＡｌＮバッファ層の成長を開始する工程（Ｓ１２）と、前記ＡｌＮバッファ層を成長する間に、前記ＡｌＮバッファ層における前記波長を有する光に対する第２の反射率を測定する工程（Ｓ１４）と、前記第１の反射率に対する前記第２の反射率の比が所定範囲内か否か判定する工程（Ｓ１６）と、前記比が前記所定範囲内と判定したとき、前記ＡｌＮバッファ層の成長を終了する工程（Ｓ１８）と、を含む半導体基板の製造方法。【選択図】図９
2018206928.tif 000002
【特許請求の範囲】
【請求項１】
ＳｉＣ基板の上面における３５０ｎｍ以上かつ７２０ｎｍ以下の波長を有する光に対する第１の反射率を測定する工程と、
前記第１の反射率を測定した後、ＭＯＣＶＤ法を用い前記ＳｉＣ基板上にＡｌＮバッファ層の成長を開始する工程と、
前記ＡｌＮバッファ層を成長する間に、前記ＡｌＮバッファ層における前記波長を有する光に対する第２の反射率を測定する工程と、
前記第１の反射率に対する前記第２の反射率の比が所定範囲内か否か判定する工程と、
前記比が前記所定範囲内と判定したとき、前記ＡｌＮバッファ層の成長を終了する工程と、
を含む半導体基板の製造方法。
【請求項２】
前記波長は３９０ｎｍ以上かつ４２０ｎｍ以下であり、
前記所定範囲は、前記比が０．９２以上かつ０．９３５以下の範囲である請求項１記載の半導体基板の製造方法。
【請求項３】
前記第１の反射率は、前記ＳｉＣ基板の温度を前記ＡｌＮバッファ層の成長温度とした状態で測定する請求項１または２記載の半導体基板の製造方法。
【請求項４】
前記ＡｌＮバッファ層の成長温度は１０９５℃以上かつ１１０５℃より低い請求項１から３のいずれか一項記載の半導体基板の製造方法。
【請求項５】
前記ＡｌＮバッファ層は、１２ｎｍより大きくかつ１４ｎｍ以下の膜厚で成長される、請求項１から４のいずれか一項記載の半導体基板の製造方法。
【発明の詳細な説明】
【技術分野】
【０００１】
本発明は、半導体基板の製造方法に関し、例えばＡｌＮバッファ層を含む半導体基板の製造方法に関する。
【背景技術】
【０００２】
ＳｉＣ（炭化シリコン）基板上に、ＡｌＮ（窒化アルミニウム）層、ＧａＮ（窒化ガリウム）チャネル層、窒化物半導体からなる電子供給層を形成し、ＧａＮ系ＨＥＭＴ（High Electron Mobility Transistor）等のトランジスタ用の半導体基板を製造することが知られている（例えば特許文献１から３）。
【先行技術文献】
【特許文献】
【０００３】
【特許文献１】特開２０１３−１２７６７号公報
【特許文献２】特開２０１３−２５１３３０号公報
【特許文献３】特開２００９−１９４００２号公報
【発明の概要】
【発明が解決しようとする課題】
【０００４】
ＧａＮ系ＨＥＭＴ等のトランジスタでは、ソース電極とドレイン電極との間に電圧を印加するとゲートバイアス電圧が一定であるにも係らずドレイン電流がドリフトする現象（以下ドリフト現象）がある。ドリフト現象のような不安定な現象を抑制することが求められている。
【０００５】
本発明の一実施形態は、不安定な現象を抑制できる半導体基板の製造方法を提供することを目的とする。
【課題を解決するための手段】
【０００６】
本発明の一実施形態は、ＳｉＣ基板の上面における３５０ｎｍ以上かつ７２０ｎｍ以下の波長を有する光に対する第１の反射率を測定する工程と、前記第１の反射率を測定した後、ＭＯＣＶＤ法を用い前記ＳｉＣ基板上にＡｌＮバッファ層の成長を開始する工程と、前記ＡｌＮバッファ層を成長する間に、前記ＡｌＮバッファ層における前記波長を有する光に対する第２の反射率を測定する工程と、前記第１の反射率に対する前記第２の反射率の比が所定範囲内か否か判定する工程と、前記比が前記所定範囲内と判定したとき、前記ＡｌＮバッファ層の成長を終了する工程と、を含む半導体基板の製造方法である。
【発明の効果】
【０００７】
本発明の一実施形態によれば、不安定な現象を抑制できる半導体基板の製造方法を提供することができる。
【図面の簡単な説明】
【０００８】
【図１】図１（ａ）は、ＧａＮ系ＨＥＭＴの断面図、図１（ｂ）は、実験に用いた素子の断面図である。
【図２】図２は、バルク電流に対するドリフト量ΔＩを示す図である。
【図３】図３（ａ）は、ＡｌＮバッファ層の膜厚に対するバルク電流を示す図、図３（ｂ）は、ＡｌＮバッファ層の成長温度に対するバルク電流を示す図である。
【図４】図４は、ＳｉＣ基板上に窒化物半導体層を成長したときの基板温度、ウエハ表面の反射率を示す図である。
【図５】図５は、ＡｌＮバッファ層の成長時間に対する反射率比Ｒを示す図である。
【図６】図６は、反射率比Ｒに対するＡｌＮバッファ層の膜厚を示す図である。
【図７】図７は、成長時間を１９３秒としたときの成長温度に対する反射率比Ｒを示す図である。
【図８】図８は、反射率比Ｒに対するバルク電流を示す図である。
【図９】図９は、実施例１に係る半導体基板の製造方法を示すフローチャートである。
【図１０】図１０（ａ）から図１０（ｄ）は、実施例１に係る半導体基板および半導体装置の製造方法を示す断面図である。
【発明を実施するための形態】
【０００９】
［本願発明の実施形態の説明］
最初に本願発明の実施形態の内容を列記して説明する。
（１）本願発明の一実施例は、ＳｉＣ基板の上面における３５０ｎｍ以上かつ７２０ｎｍ以下の波長を有する光に対する第１の反射率を測定する工程と、前記第１の反射率を測定した後、ＭＯＣＶＤ法を用い前記ＳｉＣ基板上にＡｌＮバッファ層の成長を開始する工程と、前記ＡｌＮバッファ層を成長する間に、前記ＡｌＮバッファ層における前記波長を有する光に対する第２の反射率を測定する工程と、前記第１の反射率に対する前記第２の反射率の比が所定範囲内か否か判定する工程と、前記比が前記所定範囲内と判定したとき、前記ＡｌＮバッファ層の成長を終了する工程と、を含む半導体基板の製造方法である。
これにより、ドリフト現象が抑制できる条件でＡｌＮバッファ層の膜厚を設定することができる。よって、ドリフト現象等の不安定な現象を抑制できる半導体基板の製造方法を提供することができる。
（２）前記波長は３９０ｎｍ以上かつ４２０ｎｍ以下であり、前記所定範囲は、前記比が０．９２以上かつ０．９３５以下の範囲であることが好ましい。これにより、不安定な現象をより抑制できる。
（３）前記第１の反射率は、前記ＳｉＣ基板の温度を前記ＡｌＮバッファ層の成長温度とした状態で測定することが好ましい。これにより、第１反射率を精度よく測定できる。
（４）前記ＡｌＮバッファ層の成長温度は１０９５℃以上かつ１１０５℃より低いことが好ましい。これにより、不安定な現象をより抑制できる。
（５）前記ＡｌＮバッファ層は、１２ｎｍより大きくかつ１４ｎｍ以下の膜厚で成長されることが好ましい。これにより、不安定な現象をより抑制できる。
【００１０】
［本願発明の実施形態の詳細］
本発明の実施形態にかかる半導体基板の製造方法の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００１１】
［実験］
図１（ａ）は、ＧａＮ系ＨＥＭＴの断面図、図１（ｂ）は、実験に用いた素子の断面図である。図１（ａ）に示すように、ＧａＮ系ＨＥＭＴ１００では、ＳｉＣ基板１０上に窒化物半導体層２０が積層されている。窒化物半導体層２０は、ＳｉＣ基板１０側からＡｌＮバッファ層１２、ＧａＮチャネル層１４、ＡｌＧａＮ電子供給層１６およびＧａＮキャップ層１８である。ＧａＮチャネル層１４のＡｌＧａＮ電子供給層１６との界面付近には２次元電子ガス１５が形成される。窒化物半導体層２０上にソース電極２２、ドレイン電極２４およびゲート電極２６が設けられている。
【００１２】
以下の実験で用いた各層の膜厚等は以下である。ＡｌＮバッファ層１２の膜厚は１０ｎｍから１５ｎｍである。ＧａＮチャネル層１４の膜厚は６００ｎｍである。ＡｌＧａＮ電子供給層１６の膜厚は２４ｎｍである。Ａｌの組成比は０．２２である。ＧａＮキャップ層１８の膜厚は５ｎｍである。ＡｌＮバッファ層１２およびＧａＮチャネル層１４は、意図的に不純物を添加していない。ＡｌＧａＮ電子供給層１６およびＧａＮキャップ層１８はＳｉを添加したｎ型である。ソース電極２２およびドレイン電極２４は、ＧａＮキャップ層１８側から順にタンタル膜、アルミニウム膜およびタンタル膜である。ゲート電極２６は、ＧａＮキャップ層１８側からにニッケル膜、パラジウム膜および金膜である。
【００１３】
図１（ｂ）に示すように、実験素子１１０では、電極２２ａおよび２４ａはＧａＮ系ＨＥＭＴ１００のソース電極２２およびドレイン電極２４と同じ構造である。電極２２ａと２４ａとの間のＧａＮキャップ層１８およびＡｌＧａＮ電子供給層１６を除去している。ＧａＮキャップ層１８およびＡｌＧａＮ電子供給層１６が除去された領域では、ＧａＮチャネル層１４の上部は空乏化しており、２次元電子ガス１５は形成されない。電極２２ａに対し電極２４ａに電圧を印加すると矢印５８のようにＧａＮチャネル層１４内を電子が流れ電流（電流の向きは矢印５８の逆）となる。
【００１４】
ドレイン電流のドリフト現象は、図１（ａ）のＧａＮ系ＨＥＭＴ１００において、ドレイン電極２４にソース電極２２に対し電圧（ドレイン電圧）を印加すると、ドレイン電極２４とソース電極２２との間を流れる電流（ドレイン電流）が時間とともにドリフトする現象である。ドリフト現象の時定数は例えば数μ秒である。
【００１５】
ドリフト現象の大きさは、図１（ａ）のようなゲート電極２６、ドレイン電極２４およびソース電極２２を有するＧａＮ系ＨＥＭＴ１００を用いて評価される。一方、図１（ｂ）のような電極２２ａおよび２４ａのみを有する（ゲート電極を備えていない）実験素子１１０を用いて、電極２２ａと電極２４ａとの間のバルク電流を評価する。ＧａＮ系ＨＥＭＴ１００におけるソース電極２２とドレイン電極２４との間は５μｍ、フィンガの延伸方向（図１（ａ）の奥行き方向）の幅を１００μｍとした。また、実験素子１１０における電極２２ａと２４ａとの間隔Ｌを２μｍ、電極２２ａおよび２４ａのフィンガの延伸方向（図１（ｂ）の奥行方向）の幅を１００μｍとした。
【００１６】
窒化物半導体層２０はＭＯＣＶＤ（Metal Organic Chemical Vapor Deposition）法を用い成長した。表１は成長条件を表１に示す表である。
【表１】
2018206928.tif 000003
【００１７】
表１において、ＴＭＡはトリメチルアルミニウム（Trimethyl Aluminum）、ＴＭＧはトリメチルガリウム（Trimethyl Gallium）、ＮＨ３はアンモニア、ＳｉＨ４はシランである。１Ｔｏｒｒ＝１３３．３Ｐａ、１ｓｃｃｍ＝１．６６７×１０−８ｍ３／ｓ、１ｓｌｍ＝１．６６７×１０−１１ｍ３／ｓである。
【００１８】
ドリフト現象を評価するためのドレイン−ソース間電流は、ドレイン電極２４にソース電極２２に対し５０Ｖを印加し測定した。ＧａＮ系ＨＥＭＴ１００におけるドレイン−ソース間電流は、ドレイン−ソース間がオンしていると考えればドレイン電流であり、オフしていると考えればリーク電流である。ドレイン電圧を印加してから十分な時間後の飽和した電流をＩｄｓ、ドレイン電圧を印加して１μ秒後の電流をＩ１とする。このとき、電流のドリフト量ΔＩ＝Ｉ１／Ｉｄｓ×１００［％］とした。ドリフト量ΔＩが１００％のときドレイン電圧を印加してから１μ秒後の電流が飽和した電流Ｉｄｓと同じことを示しており、このときドリフトは小さい。ドリフト量ΔＩが小さいと、電流のドリフトが大きいことを示している。ここで、ＧａＮ系ＨＥＭＴ１００を用い測定した電流のドリフトは、実験素子１１０の電極２２ａと２４ａとの間のバルク電極と相関があることがわかっている。
【００１９】
ＡｌＮバッファ層１２の膜厚および成長温度が様々なサンプルについて、実験素子１１０のバルク電流とＧａＮ系ＨＥＭＴ１００のドリフト量ΔＩとの相関を測定した。図２は、バルク電流に対するドリフト量ΔＩを示す図である。図２に示すように、バルク電流とドリフト量ΔＩには相関がある。バルク電流が大きくなるとドリフト量ΔＩが大きくなる。このように、実験素子１１０のバルク電流が大きいと電流のドリフトは小さくなる。よって、ＧａＮ系ＨＥＭＴ１００におけるドリフト現象も小さくなる。
【００２０】
ＧａＮ系ＨＥＭＴ１００におけるドレイン電流のドリフト現象のような不安定な現象は、ＧａＮチャネル層１４内のＡｌＮバッファ層１２付近の結晶性が影響していると考えられる。例えばＧａＮチャネル層１４の結晶性が悪いと、欠陥等にキャリアがトラップされドレイン電流のドリフト現象が生じると考えられる。ＧａＮチャネル層１４の結晶性はＡｌＮバッファ層１２の状態を反映していると考えられる。図１（ｂ）の実験素子１１０では、バルク電流はＧａＮチャネル層１４内のＡｌＮバッファ層１２付近を流れる。よって、バルク電流によりＧａＮチャネル層１４内のＡｌＮバッファ層１２付近の結晶性を判断することができると考えられる。図２より、バルク電流が小さいことは、ＧａＮチャネル層１４内のＡｌＮバッファ層１２付近の結晶性が良好でないことを示していると考えられる。
【００２１】
そこで、実験素子１１０におけるバルク電流をＧａＮチャネル層１４内のＡｌＮバッファ層１２付近の結晶性の指標として用いる。
【００２２】
まず、ＡｌＮバッファ層１２の膜厚を１２ｎｍから１４ｎｍまで、および成長温度を１０９５℃から１１０５℃まで変化させて作製した実験素子１１０を用いバルク電流を測定した。図３（ａ）は、ＡｌＮバッファ層の膜厚に対するバルク電流を示す図、図３（ｂ）は、ＡｌＮバッファ層の成長温度に対するバルク電流を示す図である。図３（ａ）では、成長温度ＴＡｌＮをＴＡｌＮ＝１１００℃とし、図３（ｂ）では膜厚ｔＡｌＮをｔＡｌＮ＝１３ｎｍとした。
【００２３】
図３（ａ）に示すように、ＡｌＮバッファ層１２の膜厚が薄くなると、バルク電流は大きくなる。図３（ｂ）に示すように、ＡｌＮバッファ層１２の成長温度が高くなるとバルク電流は大きくなる。この結果から、ＡｌＮバッファ層１２の膜厚が薄い、および成長温度が高いほどＧａＮチャネル層１４の結晶性がよくなると考えられる。この原因は明確ではないが、例えば、ＡｌＮバッファ層１２が厚いとＡｌＮバッファ層１２が島状に成長される。
【００２４】
例えば、ＡｌＮバッファ層１２が臨界膜厚（例えば４ｎｍ程度）を超えて厚くなると島状成長が顕著になる。このため、ＡｌＮバッファ層１２の膜厚が大きいと、島状成長が顕著な状態でＧａＮチャネル層１４を成長する。これにより、ＡｌＮバッファ層１２とＧａＮチャネル層１４との界面の格子不整合差が大きくなる。このため、ＧａＮチャネル層１４の結晶性が悪くなると考えられる。ただし、ＡｌＮバッファ層１２はＧａＮチャネル層１４を形成するためのバッファ層であり、ＡｌＮバッファ層１２が薄すぎるとＧａＮチャネル層１４が正常に成長されない。また、成長温度が高いとＡｌＮバッファ層１２が島状に成長されにくくＧａＮチャネル層１４の結晶性がよくなると考えられる。
【００２５】
ＧａＮチャネル層１４の結晶性のメカニズムは不明であるが、少なくともＡｌＮバッファ層１２の膜厚および成長温度をきわめて精密に調整することが重要である。ＡｌＮバッファ層１２の成長温度は、赤外線反射を利用したパイロメータを用いて容易に測定することができる。一方、ＡｌＮバッファ層１２の膜厚は１０ｎｍから２０ｎｍ程度と薄い。このため、Ｘ線測定または光学的な測定（分光器による測定等）を用いＡｌＮバッファ層１２の膜厚を測定することは困難である。ＴＥＭ（Transmission Electron Microscope）を用いれば薄いＡｌＮバッファ層１２の膜厚を測定できるが破壊検査となってしまう。このため、全てのウエハの成長に用いることはできない。このように、ＡｌＮバッファ層１２の膜厚を正確に制御できないと、バルク電流を制御できない。よって、ドリフト現象の小さいＧａＮ系ＨＥＭＴ１００を提供することができない。
【００２６】
発明者らは上記課題を解決するため、ＡｌＮバッファ層１２の成長中に、ウエハ表面の反射率をモニタすることを検討した。図４は、ＳｉＣ基板１０上に窒化物半導体層２０を成長したときの基板温度、ウエハ表面の反射率を示す図である。反射率は、波長が９５１．４ｎｍおよび４０４．６ｎｍの半導体レーザのレーザ光を用いて測定した。ＡｌＮバッファ層１２を成長する期間を破線で示した。図４内の実線の丸に示すように、ＡｌＮバッファ層１２を成長するときに、波長が９５１．４ｎｍの反射率はほとんど変化していない。一方、波長が４０４．６ｎｍの反射率はＡｌＮバッファ層１２の成長中に低下する。
【００２７】
この現象を粒子による散乱を用いて説明する。ＡｌＮバッファ層１２の島状の表面は粒子状と考えられる。このため、粒子による光散乱をモデルとする。粒子による散乱の散乱係数α（サイズパラメータ）は以下の式１による。
α＝πｄ／λ        （式１）
ここで、ｄおよびλはそれぞれ粒子直径および波長である。散乱係数αが１より十分小さいとき、粒子による散乱はレイリー散乱となる。ＡｌＮバッファ層１２の膜厚は１０ｎｍ程度のため、粒子サイズも１０ｎｍ程度と考えられる。このため、波長が４０４．６ｎｍおよび９５１．４ｎｍではレイリー散乱となる。
【００２８】
レイリー散乱の散乱係数（散乱断面積）κｓは式２で表される。
κｓ＝（２π５／３）・ｎ・｛（ｍ２−１）／（ｍ２＋２）｝２・ｄ６／λ４    （式２）
ここで、ｄ、ｎおよびｍはそれぞれ粒子直径、粒子数および反射係数である。
式２のように、レイリー散乱係数は波長λの４乗に反比例する。つまり、波長が９５１．４ｎｍの光のレイリー散乱の散乱係数κｓは、波長が４０４．６ｎｍの光の約１／３０となる。このように、ＡｌＮバッファ層１２表面に島状の表面荒れが生じるとレイリー散乱が生じる。これにより、反射率が低下する。一方、波長が９５１．４ｎｍの光に対してはＡｌＮバッファ層１２表面に島状の表面荒れが生じてもレイリー散乱はほとんど生じない。このため、ＡｌＮバッファ層１２の表面が島状となっても反射率はほとんど変化しない。以上のように、波長が４０４．６ｎｍの光の反射率はＡｌＮバッファ層１２の表面状態を表していると考えられる。
【００２９】
そこで、波長が４０４．６ｎｍにおけるＡｌＮバッファ層１２の成長を開始する前の反射率をＲ０、ＡｌＮバッファ層１２の成長を終了した時点の反射率をＲ１とし、反射率比Ｒ＝Ｒ１／Ｒ０とした。
【００３０】
図５は、ＡｌＮバッファ層１２の成長時間に対する反射率比Ｒを示す図である。成長温度ＴＡｌＮはＴＡｌＮ＝１１００℃である。図５に示すように、成長時間が長くなると反射率比Ｒは小さくなる。これは、ＡｌＮバッファ層１２の成長にともない、ＡｌＮバッファ層１２の表面の島状の成長が強調されているためと考えられる。
【００３１】
図６は、反射率比Ｒに対するＡｌＮバッファ層の膜厚を示す図である。図６に示すように、反射率比ＲはＡｌＮバッファ層１２の膜厚と相関がある。図７は、成長時間を１９３秒としたときの成長温度に対する反射率比Ｒを示す図である。図７に示すように、成長温度が高いと反射率比Ｒは大きくなっている。成長温度が高いとＡｌＮバッファ層１２の表面の凹凸が小さくなるため反射率比Ｒが大きくなると考えられる。
【００３２】
図８は、反射率比Ｒに対するバルク電流を示す図である。ＡｌＮバッファ層１２の成長温度ＴＡｌＮをＴＡｌＮ＝１１００℃とし、膜厚の異なるサンプルについて、反射率比Ｒに対するバルク電流を示している。図８に示すように、ＡｌＮバッファ層１２の反射率比Ｒが大きくなるとバルク電流が大きくなる。
【００３３】
以上をまとめると、ＡｌＮバッファ層１２の膜厚が厚くなると、実験素子１１０におけるバルク電流が減少する。これは、ＧａＮチャネル層１４のＡｌＮバッファ層１２付近の結晶性が劣化しているためと考えられる。バルク電流が小さい半導体基板を用いＧａＮ系ＨＥＭＴ１００を形成すると、ＧａＮ系ＨＥＭＴ１００のドリフト現象が大きくなる。
【００３４】
そこで、ＡｌＮバッファ層１２の成長しているときの反射率に着目した。その結果、ＡｌＮバッファ層１２の成長時間にともない反射率が小さくなる。ＡｌＮバッファ層１２の成長を終了したときの反射率とバルク電流とに相関があることがわかった。
【００３５】
以上の知見に基づく実施例について以下に説明する。
【実施例１】
【００３６】
図９は、実施例１に係る半導体基板の製造方法を示すフローチャートである。図１０（ａ）から図１０（ｄ）は、実施例１に係る半導体基板および半導体装置の製造方法を示す断面図である。図９および図１０（ａ）に示すように、ＳｉＣ基板１０を洗浄後、ＭＯＣＶＤ装置内のサセプタにＳｉＣ基板をセットする。キャリアガスとして窒素ガスを導入後ＳｉＣ基板１０の温度を設定温度まで上昇させる。この状態で、ＳｉＣ基板１０の表面の反射率Ｒ０を測定する（ステップＳ１０）。光照射装置５０が照射光５４をＳｉＣ基板１０の表面に照射し、検出器５２がＳｉＣ基板１０の表面に反射された反射光５６を検出する。反射光５６の強度から反射率Ｒ０を算出する。反射率Ｒ０は絶対的なものでなく相対的なものでもよい。
【００３７】
図９および図１０（ｂ）に示すように、ＭＯＣＶＤ法を用い、ＡｌＮバッファ層１２の成長を開始する（ステップＳ１２）。例えば表１の原料ガス（ＴＭＡおよびＮＨ３）を導入する。ＡｌＮバッファ層１２の成長を行っている状態で、ＡｌＮバッファ層１２の表面の反射率Ｒ１を測定する（ステップＳ１４）。例えば、検出器５２がＡｌＮバッファ層１２の表面に反射された反射光５６を検出する。反射光５６の強度から反射率Ｒ１を算出する。反射率比Ｒ＝Ｒ１／Ｒ０を算出し、反射率比Ｒが所定の範囲か否かを判定する（ステップＳ１６）。Ｎｏのとき、ＡｌＮバッファ層１２の成長を続けステップＳ１４に戻る。Ｙｅｓのとき、ＡｌＮバッファ層１２の成長を終了する（ステップＳ１８）。
【００３８】
図９および図１０（ｃ）に示すように、ＭＯＣＶＤ法を用い、ＡｌＮバッファ層１２上にＧａＮチャネル層１４からＧａＮキャップ層１８を形成する（ステップＳ２０）。これにより窒化物半導体層２０が形成される。以上により、半導体基板１０２が製造できる。
【００３９】
図１０（ｄ）に示すように、窒化物半導体層２０上に、ソース電極２２、ドレイン電極２４およびゲート電極２６を形成する。これにより、ＧａＮ系ＨＥＭＴ１００が製造できる。
【００４０】
実験では、波長が４０４．６ｎｍの反射率を用いたが、式２のレイリー散乱の散乱係数κｓがλの４乗に反比例することから、波長が短い光を用いて反射率を測定することが好ましい。例えば散乱係数κｓが４０４．６ｎｍ波長の光の１／１０まで許容できるのであれば、光の波長が７２０ｎｍ以下であればよい。散乱係数κｓが４０４．６ｎｍ波長の光の１／５、１／３および１／２まで許容できるのであれば、反射率を測定する光の波長は、それぞれ６００ｎｍ以下、５３０ｎｍ以下および４８０ｎｍ以下となる。
【００４１】
また、反射率を測定する光の波長が短いとレイリー散乱とはならない。また、６Ｈ結晶構造のＳｉＣのバンドギャップエネルギーは２．９３ｅＶである。これは４２３ｎｍの波長に相当する。反射率を測定する光の波長はＳｉＣ基板に対してレイリー散乱が得られるように、上記ＳｉＣのバンドギャップ波長よりは短く、かつ光の波長は３５０ｎｍ以上が好ましい。
【００４２】
実施例１によれば、図９のステップＳ１０のように、ＳｉＣ基板１０の上面における３５０ｎｍ以上かつ７２０ｎｍ以下の波長を有する光に対する反射率Ｒ０（第１の反射率）を測定する。ステップＳ１２のように、ＭＯＣＶＤ法を用いＳｉＣ基板１０上にＡｌＮバッファ層１２の成長を開始する。ステップＳ１４のように、ＡｌＮバッファ層１２を成長する間に、ＡｌＮバッファ層１２の反射率（第２の反射率）を測定する。ステップＳ１６のように、反射率Ｒ０に対する反射率Ｒ１の反射率比Ｒが所定範囲内か否か判定する。ステップＳ１８のように、反射率比Ｒが所定範囲内と判定したとき、ＡｌＮバッファ層１２の成長を終了する。ステップＳ２０のように、その後、ＡｌＮバッファ層１２上にＧａＮチャネル層１４を成長する。これにより、ドリフト現象が抑制できる条件でＡｌＮバッファ層１２の膜厚を設定することができる。
【００４３】
実施例１では、図８のように、波長が４０４．６ｎｍの光の反射率比Ｒが０．９２以上かつ０．９３５以下とすることによりバルク電流が０．１μＡから１μＡの範囲にすることができる。これにより、ＡｌＮバッファ層１２の膜厚が適切となり、ドリフト現象を抑制できる。
【００４４】
光の波長が変化すると反射率比Ｒが変化する。そこで、波長がどの程度変化すると反射率比Ｒが０．０１変化するか考察した。ＡｌＮバッファ層１２の成長にともない、反射されなくなる光はレイリー散乱により散乱されたと考えられる。このように考えると反射率比Ｒが０．９３程度のとき、レイリー散乱に起因して反射されない光の比率は１−０．９３＝０．０７である。よって、反射率比Ｒが０．０１変化するとき、レイリー散乱の強度は０．０７のうち０．０１変化している。つまりレイリー散乱の強度が約１４．３％変化する。式２からレイリー散乱の強度が波長の４乗に反比例すると、光の波長が４０４．６ｎｍに対し、レイリー散乱の強度が約１４．３％変化する光の波長の範囲は約３９０ｎｍ以上かつ約４２０ｎｍ以下の広い範囲に設定することができる。
【００４５】
一方、波長がどの程度変化すると反射率比Ｒが０．００３変化するか考察する。反射率比Ｒが０．９３程度のとき、レイリー散乱の強度は０．０７に対し０．００３変化している。つまりレイリー散乱の強度が約４．３％変化する。式２から光の波長が４０４．６ｎｍに対し、レイリー散乱の強度変化約４．３％を検知するためには、光の波長の範囲は約４００ｎｍ以上かつ約４１０ｎｍ以下の狭い範囲とすることとなる。
【００４６】
図８から、波長が４０４．６ｎｍの光の反射率比Ｒが０．９２以上かつ０．９３５以下とすることによりバルク電流を好ましい範囲とすることができる。光の反射率比Ｒが実質的に０．０１程度変化してもバルク電流を好ましい範囲とすることができるとすると、上記考察から反射率を測定する光の波長は３９０ｎｍ以上かつ４２０ｎｍ以下の範囲であればよい。反射率比Ｒの変化０．００３程度であってもバルク電流を好ましい範囲とすることができるとすると、すなわち、反射率比０．００３の変化を検知するには、光の波長は４００ｎｍ以上かつ４１０ｎｍ以下としなければならない。さらに、反射率を測定する光の波長を４０２ｎｍ以上かつ４０７ｎｍ以下とさらに狭く設定すれば、さらに微小な反射率比の変化を検知することができる。
【００４７】
以上のように、反射率を測定する光の波長が３９０ｎｍ以上かつ４２０ｎｍ以下のとき、ステップＳ１６の反射率の比Ｒの所定範囲を０．９２以上かつ０．９３５以下とする。これにより、図８のように、バルク電流を０．１μＡから１μＡとすることができる。よって、図２のようにドリフト現象を抑制できる。反射率を測定する光の波長は、４００ｎｍ以上かつ４１０ｎｍ以下がより好ましい。反射率の比は０．９２５以上かつ０．９３３以下がより好ましい。
【００４８】
バルク電流の観点から、反射率比Ｒは下限値のみを設定すればよいとも考えられる。しかしながら、ＡｌＮバッファ層１２の膜厚が薄いと、ＧａＮチャネル層１４のバッファ層として機能せず、ＧａＮチャネル層１４が正常に成長されない。よって、反射率比Ｒの上限値も設定する。
【００４９】
ステップＳ１０における反射率Ｒ０の測定は、ＭＯＣＶＤ装置内において、ＳｉＣ基板１０の温度をＡｌＮバッファ層１２の成長温度とした状態で測定することが好ましい。これにより、反射率Ｒ０をより正確に測定できる。反射率Ｒ０の測定は、キャリアガスを導入した状態で測定することがより好ましい。
【００５０】
図１０（ａ）および図１０（ｂ）における光照射装置５０はレーザ装置であり、照射光５４はレーザ光であることが好ましい。これにより、反射光５６の強度を大きくできる。また、光照射装置５０は半導体レーザ装置であることが好ましい。ＡｌＮバッファ層１２の成長温度は１０９５℃以上かつ１１０５℃より低いことが好ましく、１０９７℃以上かつ１１０３℃以下であることがより好ましい。これにより、ドリフト現象を抑制できる。
【００５１】
ＡｌＮバッファ層１２の膜厚は１２ｎｍより大きくかつ１４ｍ以下が好ましく、１２．５ｎｍ以上かつ１３．５ｎｍ以下がより好ましい。
【００５２】
ＭＯＣＶＤ法を用い、ＧａＮチャネル層１４上に窒化物半導体からなる電子供給層１６を形成する工程を含むことが好ましい。これにより、ＧａＮ系ＨＥＭＴ用の半導体基板１０２を製造できる。電子供給層１６としては、例えばＡｌＧａＮまたはＡｌＩｎＮを用いることができる。ＧａＮキャップ層１８は設けられていてもよいが設けられていなくてもよい。窒化物半導体とは、窒素（Ｎ）を含む半導体であり、例えば窒化ガリウム（ＧａＮ）、窒化アルミニウムガリウム（ＡｌＧａＮ）、窒化インジウムガリウム（ＩｎＧａＮ）、窒化インジウム（ＩｎＮ）、および窒化アルミニウムインジウムガリウム（ＡｌＩｎＧａＮ）などである。
【００５３】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００５４】
１０  ＳｉＣ基板
１２  ＡｌＮバッファ層
１４  ＧａＮチャネル層
１６  電子供給層
１８  ＧａＮキャップ層
２０  窒化物半導体層
２２  ソース電極
２４  ドレイン電極
２６  ゲート電極
５０  光照射装置
５２  検出器
５４  照射光
５６  反射光
【図１】
2018206928.tif 000004
【図２】
2018206928.tif 000005
【図３】
2018206928.tif 000006
【図４】
2018206928.tif 000007
【図５】
2018206928.tif 000008
【図６】
2018206928.tif 000009
【図７】
2018206928.tif 000010
【図８】
2018206928.tif 000011
【図９】
2018206928.tif 000012
【図１０】
2018206928.tif 000013